(57)【特許請求の範囲】
【請求項１】
ソーダ石灰ガラスであって、重量％で０．００１〜０．００９％のＶ２Ｏ５と、０．００１〜０．０５％のＣｅＯ２を、Ｖ２Ｏ５／ＣｅＯ２の比が０．０２〜９．０の割合で含む無色透明性を有する紫外線遮断ガラスを成形後、使用に先立って、屋外での紫外線暴露期間２週間相当以上紫外線に暴露させることを特徴とする無色透明性を有する紫外線遮断ガラス容器の製造方法。
【発明の詳細な説明】
【０００１】
【発明の属する技術分野】
本発明は、ソーダ石灰ガラスの無色透明性を有しながら、紫外線を有効に遮断する紫外線遮断ガラス容器の製造方法に関する。
【０００２】
【従来の技術】
透明性を有する紫外線遮断ガラスとしては、特開平２−３８３３９に酸化セリウムを含有するもの、特開平２−４８４２７に酸化バナジウムを含有するものが開示されている。
【０００３】
【発明が解決しようとする課題】
従来の酸化セリウム（ＣｅＯ２）又は酸化バナジウム（Ｖ２Ｏ５）を含有する紫外線遮断ガラスは、酸化セリウム又は酸化バナジウムを多量に使用しなければならず、コスト高になっていた。本発明は、製造コストが安く、紫外線遮断効果の高いガラス及びガラス容器を開発することを課題としてなされたものである。
【０００４】
【課題を解決するための手段】
本発明は、ソーダ石灰ガラスであって、重量％で０．００１〜０．００９％のＶ２Ｏ５と、０．００１〜０．０５％のＣｅＯ２を、Ｖ２Ｏ５／ＣｅＯ２の比が０．０２〜９．０の割合で含む無色透明性を有する紫外線遮断ガラスを成形後、使用に先立って、屋外での紫外線暴露期間２週間相当以上紫外線に暴露させることを特徴とする無色透明性を有する紫外線遮断ガラス容器の製造方法である。
【０００５】
本願の発明者は、酸化セリウムと酸化バナジウムの双方を含むガラスは、相乗的な紫外線遮断効果を生み出すことを発見した。これは、ガラス中に酸化セリウムと酸化バナジウムの双方が存在すると、
Ｃｅ３＋  ＋  Ｖ３＋  →  Ｃｅ４＋  ＋  Ｖ２＋
の反応が起こり、Ｃｅ４＋が非常に増大し、Ｃｅ４＋はＣｅ３＋に比べて紫外線遮断効果が大きいので、ガラスの紫外線遮断効果が増大するものと推定できる。また、ガラスが紫外線に暴露されると、上記の反応式が促進されてＣｅ４＋がさらに増加し、紫外線遮断効果がさらに向上することも発見した。野外での紫外線暴露期間２週間相当以上の暴露量で十分な紫外線遮断効果の向上が見込める。
【０００６】
また、酸化バナジウムはベースガラスが酸化側であるほど紫外部の吸収（紫外線遮断効果）は増し、可視部の吸収は減る（着色しにくくなる）が、酸化セリウムが加わるとベースガラスが酸化側に寄り、紫外線遮断効果と無色透明性が増大する。さらに、酸化セリウムと酸化バナジウムでは良く吸収する波長が異なり（酸化セリウムはより短い波長側、酸化バナジウムはより長い波長側の吸収が良い）、双方を含有させることで紫外線がむらなく吸収される。
【０００７】
酸化バナジウムの添加量は０．００１〜０．００９％が好適である。０．００１％よりも少ないと相乗的な紫外線遮断効果が不足し、０．００９％よりも多いと着色が多くなる。酸化セリウムの添加量は０．００１〜０．０５％が好適である。０．００１％よりも少ないと相乗的な紫外線遮断効果が不足し、０．０５％よりも多いと着色が多くなる。酸化バナジウム／酸化セリウムの比が０．０２〜９．０の割合が好適である。この範囲から外れると相乗的な紫外線遮断効果が減少する。
【０００８】
【発明の実施の形態】
次の実施例１〜３のガラス板（厚さ１０ｍｍ）を製作した。実施例１〜３のガラス板はいずれも十分な無色透明性を有していた。
実施例１：
酸化セリウム０．０３６％、酸化バナジウム０．００３％を添加したソーダ石灰ガラス
実施例２：
酸化セリウム０．０３６％、酸化バナジウム０．００５％を添加したソーダ石灰ガラス
実施例３：
酸化セリウム０．０３６％、酸化バナジウム０．００７％を添加したソーダ石灰ガラス
【０００９】
また、実施例の効果を比較、確認するため、次の比較例１〜３のガラス板（厚さ１０ｍｍ）を製作した。
比較例１：
酸化セリウム及び酸化バナジウムを含まない無色透明な通常のソーダ石灰ガラス
比較例２：
酸化セリウム０．０３６％を添加したソーダ石灰ガラス
比較例３：
酸化バナジウム０．００７％を添加したソーダ石灰ガラス
比較例４：
酸化セリウム０．０６２％を添加したソーダ石灰ガラス
【００１０】
図１は実施例３及び比較例１〜３の紫外域における透過率を示している。同図から明らかなように、実施例３は、紫外線吸収剤が酸化セリウムのみの比較例２や酸化バナジウムのみの比較例３に比べて優れた紫外線遮断効果を有している。これにより、酸化セリウムと酸化バナジウムの相乗効果によって紫外線遮断効果が増大することが確認できる。
【００１１】
図２は実施例１〜３と比較例１、４の紫外域における透過率を示している。実施例１〜３は、酸化セリウムを大量に含む比較例４よりも優れた紫外線遮断効果を有している。これにより、酸化セリウムに少量の酸化バナジウムが加わることによって、紫外線遮断効果が大幅に増大することが確認できる。
【００１２】
図３は実施例１の紫外線暴露による透過率の変化を示している。紫外線の暴露は、ＪＩＳＢ７７５３（サンシャインカーボンアーク灯式耐光性及び耐候性試験機）に準じている試験機で、放射照度２５５Ｗ／ｍ２で行った。この場合、１５０時間の照射時間で野外暴露１２カ月に相当する。同図に示すように、野外暴露２週間相当（２週）は、暴露しないもの（０週）よりもかなり紫外線遮断効果が増大している。例えば波長３６０ｎｍで見ると、透過率６７％だったものが４９％に減少しており、これは紫外線遮断効果が５０％以上向上していることになる。その後、野外暴露４週間相当（４週）から６週間相当（６週）と暴露量が多くなるにつれて少しずつ紫外線遮断効果が向上することが確認できる。
【００１３】
図４は実施例２の、図５は実施例３の紫外線暴露による透過率の変化を示している。実施例２、３においても実施例１と同様に、２週暴露によって大きく紫外線遮断効果が増大し、その後少しずつ効果が向上することが確認できる。
【００１４】
【発明の効果】
本発明は、紫外線吸収剤として、酸化セリウム又は酸化バナジウムを単独で使用する場合に比べて、同程度の紫外線遮断効果を得るために、酸化セリウム又は酸化バナジウムの添加量を少なくすることができるので、コストダウンを実現できる。さらに、ガラス又はガラス容器が紫外線暴露されることで一層紫外線遮断効果が増大し、ガラス容器の内容物の変質を防止することができる。同様に充填後でもガラス容器は紫外線暴露されることにより紫外線遮断効果が増大するため、内容物を紫外線から保護することができる。
【図面の簡単な説明】
【図１】実施例３及び比較例１〜３の紫外域における透過率の説明図である。
【図２】実施例１〜３と比較例１、４の紫外域における透過率の説明図である。
【図３】実施例１の紫外線暴露による紫外域における透過率の変化の説明図である。
【図４】実施例２の紫外線暴露による紫外域における透過率の変化の説明図である。
【図５】実施例３の紫外線暴露による紫外域における透過率の変化の説明図である。
【図１】
0005072156.tif 000002
【図２】
0005072156.tif 000003
【図３】
0005072156.tif 000004
【図４】
0005072156.tif 000005
【図５】
0005072156.tif 000006